(57)【要約】  本明細書は、局地的脱色領域を有する偏光板の作製に用いられるマスクフィルムを用いる偏光板の製造方法およびこれによる偏光板に関する。
2021530737.tif 000002
【特許請求の範囲】
【請求項１】
保護フィルムと、
前記保護フィルムの一面に備えられた粘着剤層とを有し、
前記粘着剤層の厚さは６μｍ〜８０μｍであり、
前記保護フィルムおよび前記粘着剤層を一体に貫通する穿孔部を有するマスクフィルムを製造するステップと、
偏光子の両面に前記マスクフィルムを積層するステップと、
前記マスクフィルムの穿孔部に対応する部分を脱色するステップと、
前記マスクフィルムを除去するステップとを含む非偏光部を有する偏光板の製造方法。
【請求項２】
前記マスクフィルムの除去された面に前記偏光子の保護フィルムを積層するステップをさらに含む、請求項１に記載の非偏光部を有する偏光板の製造方法。
【請求項３】
偏光子と、
前記偏光子の両面に備えられたマスクフィルムとを含む積層体であって、
前記マスクフィルムは、保護フィルムと、前記保護フィルムの一面に備えられた粘着剤層とを有し、前記保護フィルムおよび前記粘着剤層を一体に貫通する穿孔部を有する積層体。
【請求項４】
請求項１または２に記載の製造方法により製造された非偏光部を有する偏光板。
【請求項５】
前記非偏光部のエッジラフネスが３０μｍ以下である、請求項４に記載の偏光板。
【請求項６】
請求項４または５に記載の偏光板を含む画像表示装置。
【発明の詳細な説明】
【技術分野】
【０００１】
本明細書は、２０１８年８月２２日付で韓国特許庁に提出された韓国特許出願第１０−２０１８−００９７７８０号の出願日の利益を主張し、その内容のすべては本明細書に組み込まれる。
【０００２】
本発明は、化学処理による局地的脱色領域を有する偏光板の作製に用いられるマスクフィルムおよびこれを用いた偏光板の製造方法に関する。
【背景技術】
【０００３】
偏光板は、液晶表示装置、有機電界発光装置などのような多様なディスプレイ装置に適用されている。現在主に用いられている偏光板は、ポリビニルアルコール（ＰｏｌｙＶｉｎｙｌ  Ａｌｃｏｈｏｌ、以下、ＰＶＡ）系フィルムにヨウ素および／または二色性染料を染着した後、ホウ酸などを用いて上記ヨウ素および／または二色性染料を架橋し、延伸する方法で配向させて製造されたＰＶＡ偏光子の一面または両面に保護フィルムを積層した形態で用いられている。
【０００４】
一方、最近、ディスプレイ装置はますますスリム化する傾向にあり、大画面を実現するために、画面がディスプレイされないベゼル（ｂｅｚｅｌ）部および枠の厚さを最小化する傾向に発展している。また、多様な機能の実現のために、ディスプレイ装置にカメラなどのような部品が装着される傾向にあり、デザイン的な要素を考慮して製品ロゴや枠領域に多様なカラーを付与したり脱色する試みがなされている。
【０００５】
ところが、従来の偏光板の場合、偏光板の全領域にヨウ素および／または二色性染料で染着していて偏光板が濃い黒色を示し、その結果、ディスプレイ装置に多様なカラーを付与しにくく、特に、カメラのような部品上に偏光板が位置する場合、偏光板で光量の５０％以上を吸収してカメラレンズの視認性が低下するなどの問題点が発生していた。
【０００６】
このような問題点を解決するために、パンチングおよび切削などの方法で偏光板の一部に穴（穿孔）をあけることで、カメラレンズを覆う部位の偏光板を物理的に除去する方法が商用化されてきた。
【０００７】
しかし、上記のような物理的方法は、画像表示装置の外観を低下させ、穴をあける工程の特性上、偏光板を損傷させることがある。一方、偏光板の破れのような損傷を防ぐためには、偏光板の穿孔部位が角から十分に離れた領域に形成されなければならず、その結果、このような偏光板を適用する場合、画像表示装置のベゼル部が相対的に広くなり、最近、画像表示装置の狭ベゼル（ＮＡＲＲＯＷ  ＢＥＺＥＬ）デザインの傾向にも外れる問題点を抱えている。また、上記のように偏光板の穿孔部位にカメラモジュールを装着する場合、カメラレンズが外部に露出するため、長時間使用時、カメラレンズの汚染および損傷が発生しやすい問題点もあった。
【発明の概要】
【発明が解決しようとする課題】
【０００８】
本発明は、上記の問題点を解決するためのものであって、化学処理による局地的脱色領域を有する偏光板の作製に用いられるマスクフィルムを提供することで、従来のように物理的に穴をあけることなく偏光の除去が可能であると同時に、偏光が除去された領域のシワ寄せを最小化して、表面粗さおよびヘイズに優れた偏光板を提供しようとする。
【０００９】
本発明は、工程効率に優れた化学処理による局地的脱色領域を有する偏光板の作製に用いられるマスクフィルムを用いる偏光板の製造方法およびこれによる偏光板を提供しようとする。
【課題を解決するための手段】
【００１０】
保護フィルムと、上記保護フィルムの一面に備えられた粘着剤層とを有し、上記粘着剤層の厚さは６μｍ〜８０μｍであり、上記保護フィルムおよび上記粘着剤層を一体に貫通する穿孔部を有するマスクフィルムを製造するステップと、偏光子の両面に上記マスクフィルムを積層するステップと、上記マスクフィルムの穿孔部に対応する部分を脱色するステップと、上記マスクフィルムを除去するステップとを含む非偏光部を有する偏光板の製造方法を提供する。
【００１１】
本発明の一実施形態は、偏光子と、上記偏光子の両面に備えられたマスクフィルムとを含む積層体であって、上記マスクフィルムは、保護フィルムと、上記保護フィルムの一面に備えられた粘着剤層とを有し、上記保護フィルムおよび上記粘着剤層を一体に貫通する穿孔部を有する積層体を提供する。
【００１２】
また、本発明の偏光板の製造方法により製造された非偏光部を有する偏光板を提供する。
【００１３】
他の態様において、本発明は、前述した偏光板を含む画像表示装置を提供する。
【発明の効果】
【００１４】
本発明の実施形態に係るマスクフィルムは、粘着剤の厚さを特定の範囲内に調節することで、上記マスクフィルムに打抜き部形成時の打抜き精度を向上させ、ロールツーロール工程（ｒｏｌｌ  ｔｏ  ｒｏｌｌ  ｐｒｏｃｅｓｓ）時に粘着剤が流れ出る現象を防止することができ、ヨウ素あるいは二色性染料を有する偏光子の両面にマスクフィルムを積層して脱色処理することにより、脱色処理速度が速く、所望の部位にのみ脱色可能で工程効率に優れるという利点がある。
【図面の簡単な説明】
【００１５】
【図１】本発明の実施態様に係る保護フィルムと粘着剤層とから構成されたマスクフィルムを例示するものである。
【図２】本発明の実施態様に係る保護フィルムと、粘着剤層と、離型フィルムとから構成されたマスクフィルムを例示するものである。
【図３】本発明の実施態様に係る偏光板の製造方法を例示するものである。
【図４】本発明の実施態様に係るエッジラフネス（Ｅｄｇｅ  Ｒｏｕｇｈｎｅｓｓ）を測定する方法を概略的に示すものである。
【図５】粘着剤の糊残り現象を示すものである。
【図６】脱色部のエッジラフネス（Ｅｄｇｅ  Ｒｏｕｇｈｎｅｓｓ）が３０μｍ以下を満たす偏光子をレンズに用いて撮影した場合を示すものである。
【図７】脱色部のエッジラフネス（Ｅｄｇｅ  Ｒｏｕｇｈｎｅｓｓ）が３０μｍ超の偏光子をレンズに用いて撮影した場合を示すものである。
【発明を実施するための形態】
【００１６】
以下、本発明の好ましい実施形態を説明する。しかし、本発明の実施形態は種々の異なる形態に変形可能であり、本発明の範囲が以下に説明する実施形態に限定されるものではない。また、本発明の実施形態は、当該技術分野における平均的な知識を有する者に本発明をさらに完全に説明するために提供されるものである。
【００１７】
本明細書において、「穿孔部」とは、穴のあいた部分を意味する。
【００１８】
本明細書において、（メタ）アクリル酸は、アクリル酸またはメタクリル酸を意味する。
【００１９】
本明細書において、（メタ）アクリレートは、アクリレートまたはメタクリレートを意味する。
【００２０】
本発明の実施形態によれば、保護フィルムと、上記保護フィルムの一面に備えられた粘着剤層とを有し、上記粘着剤層の厚さは６μｍ〜８０μｍであり、上記保護フィルムおよび上記粘着剤層を一体に貫通する穿孔部を有するマスクフィルムを製造するステップと、偏光子の両面に上記マスクフィルムを積層するステップと、上記マスクフィルムの穿孔部に対応する部分を脱色するステップと、上記マスクフィルムを除去するステップとを含む非偏光部を有する偏光板の製造方法を提供する。両面にマスクフィルムを積層することにより、偏光子の局地的脱色を速やかに行うことができる。
【００２１】
上記粘着剤の厚さは６μｍ〜８０μｍ、好ましくは６μｍ〜３０μｍである。上記粘着剤の厚さが６μｍ未満の場合、コーティング均一性が低下する問題があり、脱色反応後、マスクフィルムの除去時、偏光子の面に接着剤が転写される現象が発生する。上記粘着剤の厚さが８０μｍ超過の場合、マスク打抜き時の粘着剤の糊残り現象によって打抜きが正確にならないか、粘着剤の押され現象によって粘着剤が流れ出、上記打抜かれたマスクフィルムを偏光子に積層する時にも粘着剤が流れ出る問題点がある。
【００２２】
本発明の一実施形態として、上記マスクフィルムは、上記粘着剤層に付着した離型フィルムを追加的に有することができ、上記離型フィルムは、上記粘着剤層から分離可能である。
【００２３】
本発明の他の実施形態は、上記マスクフィルムは、上記保護フィルム、上記粘着剤層、および上記離型フィルムを一体に貫通する穿孔部を有することができる。
【００２４】
本発明の一実施形態において、上記穿孔部は２つ以上であり、上記マスクフィルムの長手方向に所定の間隔で配置されている。
【００２５】
本発明の一実施形態において、上記穿孔部は２つ以上であり、少なくとも上記マスクフィルムの長手方向に等間隔に配置されている。
【００２６】
本発明の一実施形態において、上記穿孔部は２つ以上であり、上記マスクフィルムの長手方向および上記マスクフィルムの幅方向に等間隔に配置されている。
【００２７】
図１は、本発明の実施態様に係る保護フィルムと粘着剤層とから構成されたマスクフィルムを例示するものである。
【００２８】
図２は、本発明の実施態様に係る保護フィルムと、粘着剤層と、離型フィルムとから構成されたマスクフィルムを例示するものである。
【００２９】
図１および図２にて、相対的に暗い部位は、マスクフィルムを貫通する穿孔部を意味する。
【００３０】
上記マスクフィルムに穿孔部を形成するステップは、特に限定されず、当技術分野でよく知られているフィルム穿孔方法、例えば、金型加工、ナイフ加工、またはレーザ加工などにより行われる。
【００３１】
本発明の一実施態様によれば、上記穿孔部を形成するステップは、レーザ加工により行われる。上記レーザ加工は、当技術分野で一般的に知られているレーザ加工装置を用いて行われ、特に限定されない。レーザ装置の種類、出力、レーザパルス繰り返し率などのようなレーザ加工条件は、フィルムの材質や厚さ、穿孔部の形状などによって変化可能であり、当技術分野の当業者であれば、上記のような点を考慮してレーザ加工条件を適宜選択可能である。例えば、マスクフィルムの保護フィルムとして厚さが３０μｍ〜１００μｍのポリオレフィンフィルムを用いる場合には、中心波長が９μｍ〜１１μｍ程度の二酸化炭素（ＣＯ２）レーザ装置、または中心波長が３００ｎｍ〜４００ｎｍ程度の紫外線（ＵＶ）装置などを用いて穿孔部を形成することができ、この時、上記レーザ装置の最大平均出力は０．１Ｗ〜３０Ｗ程度であってもよいし、パルス繰り返し率は０ｋＨｚ〜５０ｋＨｚ程度であってもよいが、これに限定されるものではない。
【００３２】
本発明の上記マスクフィルムの保護フィルムとしては、ポリエチレン（Ｐｏｌｙ  Ｅｔｈｙｌｅｎｅ、ＰＥ）、ポリプロピレン（Ｐｏｌｙ  Ｐｒｏｐｙｌｅｎｅ、ＰＰ）、ポリエチレンテレフタレート（Ｐｏｌｙ  Ｅｔｈｙｌｅｎｅ  Ｔｅｒｅｐｈｔａｌａｔｅ、ＰＥＴ）などのようなオレフィン系フィルム；またはエチレンビニルアセテート（Ｅｔｈｙｌｅｎｅ  Ｖｉｎｙｌ  Ａｃｅｔａｔｅ、ＥＶＡ）、ポリビニルアセテート（Ｐｏｌｙ  Ｖｉｎｙｌ  Ａｃｅｔａｔｅ）などのようなビニルアセテート系フィルムが使用できるが、これに限定されるものではない。また、上記マスクフィルムの保護フィルムの厚さは、これに限定されるものではないが、１０μｍ〜１００μｍ程度、好ましくは１０μｍ〜７０μｍ程度であってもよい。
【００３３】
本発明の一実施形態は、偏光子と、上記偏光子の両面にそれぞれ備えられた前述したマスクフィルムとを含む積層体を提供する。
【００３４】
本発明の上記局地的脱色領域は、偏光解消領域であってもよい。
【００３５】
上記偏光子の両面にマスクフィルムを積層するステップは、当技術分野でよく知られたフィルムの貼り合わせ方法、例えば、マスクフィルムと偏光部材とを粘着剤層を介して付着させる方法で行われてもよいし、この時、上記粘着剤層は、アクリル系粘着剤、シリコーン系粘着剤、エポキシ系粘着剤、ゴム系粘着剤などの粘着剤を使用できるが、これに限定されるものではない。
【００３６】
本発明の一実施態様によれば、上記粘着剤層は、互いに異なる２種のアクリル系共重合体樹脂を含む。また、上記粘着剤層は、追加的に架橋剤を含んでもよい。上記架橋剤の含有量によって、上記粘着剤のモジュラスおよび粘着力の調節が可能である。
【００３７】
本明細書において、上記２種のアクリル系共重合体樹脂はそれぞれ、第１アクリル系共重合体樹脂および第２アクリル系共重合体樹脂で表現することができる。また、上記第１アクリル系共重合体樹脂は、共重合体樹脂Ａで表現され、上記第２アクリル系共重合体樹脂は、共重合体樹脂Ｂで表現されてもよい。
【００３８】
一例として、上記粘着剤層は、互いに異なる２種のアクリル系共重合体樹脂を一定比率で混合し、架橋剤を添加して配合した粘着剤を用いることができる。架橋剤の含有量によって、上記粘着剤のモジュラスおよび粘着力の調節が可能である。
【００３９】
本発明の一実施態様によれば、上記粘着剤層は、第１アクリル系共重合体樹脂；第２アクリル系共重合体樹脂；および架橋剤を含むことができる。
【００４０】
より具体的には、上記粘着剤層は、第１アクリル系共重合体樹脂および第２アクリル系共重合体樹脂を混合し、架橋剤を添加して配合したものであってもよい。上記第１アクリル系共重合体樹脂は、上記第２アクリル系共重合体樹脂１重量部を基準として、６重量部〜１２重量部、好ましくは８重量部〜１０重量部の比率で混合できる。
【００４１】
一例によれば、上記第１アクリル系共重合体樹脂は、アルキル（メタ）アクリレート；ヒドロキシアルキル（メタ）アクリレート；および（メタ）アクリル酸を含む。
【００４２】
より具体的には、上記第１アクリル系共重合体樹脂は、第１アクリル系共重合体樹脂の全単量体１００重量部を基準として、アルキル（メタ）アクリレート９０重量部〜９８重量部；ヒドロキシアルキル（メタ）アクリレート０．５重量部〜２重量部；および（メタ）アクリル酸１重量部〜８重量部、好ましくは、第１アクリル系共重合体樹脂の全単量体１００重量部を基準として、アルキル（メタ）アクリレート９２重量部〜９６重量部；ヒドロキシアルキル（メタ）アクリレート０．５重量部〜１．５重量部；および（メタ）アクリル酸３重量部〜７重量部を含むことができる。
【００４３】
一例によれば、上記第２アクリル系共重合体樹脂は、アルキル（メタ）アクリレート；ヒドロキシアルキル（メタ）アクリレート；（メタ）アクリル酸；およびポリアルキル（メタ）アクリレートを含む。
【００４４】
より具体的には、上記第１アクリル系共重合体樹脂は、第１アクリル系共重合体樹脂の全単量体１００重量部を基準として、アルキル（メタ）アクリレート８９重量部〜９６重量部；ヒドロキシアルキル（メタ）アクリレート０．５重量部〜２重量部；（メタ）アクリル酸１重量部〜８重量部；およびポリアルキル（メタ）アクリレート１重量部〜８重量部、好ましくは、第１アクリル系共重合体樹脂の全単量体１００重量部を基準として、アルキル（メタ）アクリレート９０重量部〜９５重量部；ヒドロキシアルキル（メタ）アクリレート０．５重量部〜１．５重量部；（メタ）アクリル酸２重量部〜６重量部；およびポリアルキル（メタ）アクリレート２重量部〜６重量部を含むことができる。
【００４５】
本明細書において、上記アルキル（メタ）アクリレートに含まれるアルキル基は、直鎖もしくは分枝鎖であってもよく、上記アルキル基の炭素数は１〜２０であってもよい。上記アルキル（メタ）アクリレートは、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、２−エチルブチル（メタ）アクリレート、２−エチルヘキシル（メタ）アクリレート、オクチル（メタ）アクリレート、イソオクチル（メタ）アクリレート、ノニル（メタ）アクリレート、イソノニル（メタ）アクリレート、デシル（メタ）アクリレート、ラウリル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、およびステアリル（メタ）アクリレートからなる群より選択された１種または２種以上を含むことができるが、これに限定されない。
【００４６】
上記ポリアルキル（メタ）アクリレートの場合、アルキル（メタ）アクリレートにおいて上記アルキル基が複数繰り返された形態で結合しているものを意味する。
【００４７】
本明細書において、上記ヒドロキシアルキル（メタ）アクリレートは、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、および２−ヒドロキシエチレングリコール（メタ）アクリレートからなる群より選択された１種または２種以上を含むことができるが、これに限定されない。
【００４８】
一例によれば、上記第１アクリル系共重合体樹脂は、ブチルアクリレート；２−ヒドロキシエチル（メタ）アクリレート；およびアクリル酸を含む。
【００４９】
一例によれば、上記第２アクリル系共重合体樹脂は、ブチルアクリレート；２−ヒドロキシエチル（メタ）アクリレート；アクリル酸；およびメタアクリロイルポリメチルメタアクリレートを含む。
【００５０】
本発明において、穿孔部を含むマスクフィルムが積層された偏光子を脱色溶液に浸漬させると、穿孔部を介してポリビニルアルコール系偏光子に脱色溶液が接触し、その結果、穿孔部領域に対応する部分にのみ部分的に脱色が起こる。
【００５１】
一方、上記穿孔部は、脱色させようとする領域の形状に対応するように形成されれば良く、その形態や形成位置などは特に限定されない。例えば、上記穿孔部は、カメラのような部品が装着される位置に上記部品の形状に対応するように形成されてもよく、製品ロゴが印刷される領域に製品ロゴの形状に形成されてもよいし、偏光子の枠部分にカラーを付与しようとする場合には、偏光子の枠部分に額縁状に形成されてもよい。
【００５２】
本発明の一実施態様によれば、上記脱色領域を形成するステップの前に、マスクフィルムの保護フィルムの、偏光子に対向する反対面に離型フィルムを備えるステップをさらに含んでもよい。
【００５３】
離型フィルムを追加的にさらに備えた後、脱色工程を進行させると、偏光子膨潤で発生するＭＤ収縮によるサギング（ｓａｇｇｉｎｇ）現象を最小化できるという利点がある。
【００５４】
本発明において、上記マスクフィルムの保護フィルムは、局地的脱色後に除去されるもので、偏光板を保護するための偏光板の保護フィルムとは相違がある。上記マスクフィルムの除去ステップは、偏光子からマスクフィルムを剥離させる方法により行われる。より具体的には、上記マスクフィルムの除去ステップは、剥離ロールなどを用いて偏光子からマスクフィルムを剥離させる方法により行われる。
【００５５】
本発明において、穿孔部に対応する部分を処理する時、脱色溶液を用いることができる。この時、上記脱色溶液は、ｐＨ１１〜１４の強塩基溶液であることが好ましく、より具体的には、水酸化ナトリウム（ＮａＯＨ）、硫酸化ナトリウム（ＮａＳＨ）、アジ化ナトリウム（ＮａＮ３）、水酸化カリウム（ＫＯＨ）、硫酸化カリウム（ＫＳＨ）、およびチオ硫酸カリウム（ＫＳ２Ｏ３）からなる群より選択された１種以上の脱色剤を含むものであってもよい。一方、上記脱色溶液内の脱色剤の濃度は１重量％〜３０重量％程度であることが好ましく、脱色溶液の粘度は１ｃｐｓ〜２０００ｃｐｓ程度、好ましくは５ｃｐｓ〜２０００ｃｐｓ程度であってもよい。脱色溶液の粘度が上記数値範囲を満たす場合、印刷工程が円滑に行われ、連続工程ラインにおいて偏光部材の移動によって印刷された脱色溶液に拡散したり流れ落ちるのを防止することができ、これによって所望の領域に所望の形状に脱色領域を形成できるからである。一方、上記脱色溶液の粘度は、使用される印刷装置、偏光子の表面特性などによって適宜変更可能である。例えば、グラビア印刷法を用いる場合、脱色溶液の粘度は１ｃｐｓ〜２０００ｃｐｓ程度、好ましくは５ｃｐｓ〜２００ｃｐｓ程度であってもよいし、インクジェット印刷法を用いる場合、脱色溶液の粘度は１ｃｐｓ〜５５ｃｐｓ程度、好ましくは５ｃｐｓ〜２０ｃｐｓ程度であってもよい。
【００５６】
本発明の一実施態様によれば、上記脱色溶液は、増粘剤を追加的にさらに含んでもよい。上記脱色溶液の粘度が上記範囲を満たすために、増粘剤を追加的に添加する方法を利用することが好ましい。したがって、上記増粘剤は、脱色溶液の粘度を向上させて、溶液の拡散を抑制し、所望の大きさおよび位置に脱色領域を形成できるように補助する。速やかに移動する偏光子に粘度の高い溶液を塗布すれば、塗布時に生じる液体と偏光子の相対速度の差が減少して、所望しない部位に溶液が拡散するのを防止し、塗布後洗浄前まで脱色が行われる時間の間に塗布された溶液の流動が減少して、所望の位置または大きさの脱色領域を形成することができる。
【００５７】
上記増粘剤は、反応性が低く、溶液の粘度を高められるものであれば特に限定されない。本発明の一実施態様によれば、上記増粘剤は、ポリビニルアルコール系樹脂、ポリビニルアセトアセテート系樹脂、アセトアセチル基変性ポリビニルアルコール系樹脂、ブテンジオールビニルアルコール系、ポリエチレングリコール系樹脂、およびポリアクリルアミド系樹脂からなる群より選択された１種以上を含む。
【００５８】
もう一つの実施態様によれば、上記増粘剤は、上記脱色溶液の全重量に対して、０．５重量％〜３０重量％含まれる。具体的には、本発明の一実施態様によれば、上記増粘剤は、上記脱色溶液の全重量に対して、２．５重量％〜１５重量％含まれる。増粘剤の含有量が上記範囲を超える場合、粘度が過度に高くなって洗浄が効果的に行われず、増粘剤の含有量が低すぎる場合、粘度が低くて液体の拡散および流動によって所望の形状、大きさの脱色領域を実現しにくい。
【００５９】
本発明の一実施態様によれば、上記脱色溶液は、全重量に対して、脱色剤１重量％〜３０重量％；増粘剤０．５重量％〜３０重量％；および水４０重量％〜７０重量％を含むことができる。
【００６０】
一方、本発明の上記脱色ステップにより偏光が解消されるメカニズムを具体的に説明すれば、下記の通りである。
【００６１】
ヨウ素および／または二色性染料が染着されたポリビニルアルコールの複合体は、波長帯が４００ｎｍ〜８００ｎｍのような可視光線範囲の光を吸収できることが知られている。この時、脱色溶液を上記偏光子に接触させると、上記偏光子に存在する可視光線波長帯の光を吸収するヨウ素および／または二色性染料が分解して、偏光子を脱色させて透過度を高め偏光度を低下させる。
【００６２】
例えば、ヨウ素が染着されたポリビニルアルコール系偏光子の一部領域に脱色剤の水酸化カリウム（ＫＯＨ）を含む水溶液を接触させる場合、下記化学式１および化学式２のような一連の過程でヨウ素が分解される。一方、ヨウ素が染着されたポリビニルアルコール系偏光子の製造時、ホウ酸架橋過程を経た場合、下記化学式３に記載のように、水酸化カリウムはホウ酸を直接分解して、ポリビニルアルコールとホウ酸の水素結合による架橋効果を除去する。
［化学式１］
１２ＫＯＨ＋６Ｉ２→２ＫＩＯ３＋１０ＫＩ＋６Ｈ２Ｏ
［化学式２］
Ｉ５−＋ＩＯ３−＋６Ｈ＋→３Ｉ２＋３Ｈ２Ｏ
Ｉ３−→Ｉ−＋Ｉ２
［化学式３］
Ｂ（ＯＨ）３＋３ＫＯＨ→Ｋ３ＢＯ３＋３Ｈ２Ｏ
【００６３】
すなわち、可視光線領域の光を吸収してＩ５−（６２０ｎｍ）、Ｉ３−（３４０ｎｍ）、Ｉ２−（４６０ｎｍ）のようなヨウ素および／またはヨウ素イオン錯体を分解して、Ｉ−（３００ｎｍ以下）または塩を生成して、可視光線領域の光をほとんど透過する。これによって、偏光子の可視光線領域である４００ｎｍ〜８００ｎｍ程度の領域で偏光機能が解消されることにより全般的に透過度が高くなって、偏光子は透明になる。つまり、偏光子において偏光を作るために、可視光線を吸収する配列されたヨウ素複合体を、可視光線を吸収しない単分子形態に分解して偏光機能を解消することができる。
【００６４】
本発明の一実施態様によれば、上記脱色領域を形成するステップの後に、アルコールまたは酸溶液を用いて洗浄するステップをさらに含んでもよい。上記脱色領域を形成するステップで残留する脱色溶液が適切に洗浄されない場合、偏光子上で溶液が拡散または残留して、所望しない大きさおよび形状に脱色領域が形成されることがあり、微細な大きさの脱色領域を形成しにくい。
【００６５】
特に、上記アルコールの場合、乾燥しやすくて、容易に除去可能であり、脱色領域以外の偏光子には透過度や偏光度に影響を及ぼさないので、好適に使用できる。例えば、これに限定されるものではないが、上記アルコールは、エタノール、メタノール、プロパノール、ブタノール、イソプロピルアルコール、またはこれらの混合物であることが好ましい。また、上記酸溶液の場合、主に塩基性を呈する残留した脱色剤が酸溶液と中和反応して除去され、酸溶液としては、例えば、酢酸水溶液、アジピン酸水溶液、ホウ酸水溶液、リン酸水溶液、乳酸水溶液、硫酸水溶液、硝酸水溶液、またはこれらの混合溶液が使用できるが、これに限定されるものではない。
【００６６】
上記洗浄するステップは、偏光子を１秒〜１８０秒間、より好ましくは３秒〜３０秒間アルコールに浸漬させるか、脱色溶液と接触して脱色された局地的部位にディスペンサまたはインクジェットなどを用いてアルコールまたは酸溶液を塗布させる方法を利用することができる。
【００６７】
本発明の一実施態様に係る脱色領域を含む偏光板の製造方法は、脱色剤を用いた後、アルコールまたは酸溶液で洗浄することにより、上記で説明したように、脱色剤によって形成されたヨウ素化合物および塩などが洗い流され、脱色領域のヨウ素およびヨウ素イオン錯体の含有量が最小化される。したがって、脱色領域の残留ヨウ素およびヨウ素イオン錯体の光の吸収が減少してさらに透明にする効果をもたらす。
【００６８】
本発明において、上記脱色部のエッジラフネス（Ｅｄｇｅ  Ｒｏｕｇｈｎｅｓｓ）は３０μｍ以下、好ましくは２０μｍ以下であり、０μｍまたは０μｍに近いほど良い。
【００６９】
本発明において、エッジラフネス（Ｅｄｇｅ  Ｒｏｕｇｈｎｅｓｓ）とは、脱色部の任意の点において各２度ごとに引いた線における円外最大Ｄｉｆｆｅｒｅｎｃｅと円内最大Ｄｉｆｆｅｒｅｎｃｅとの合計を意味する。図４に上記エッジラフネス（Ｅｄｇｅ  Ｒｏｕｇｈｎｅｓｓ）を測定する方法を概略的に表現した。上記エッジラフネス（Ｅｄｇｅ  Ｒｏｕｇｈｎｅｓｓ）が３０μｍ以下の場合、脱色部の形状がさらに明確になる。この値は０μｍまたは０μｍに近いほど良い。これは、カメラモジュールのような装置のレンズ部分に脱色部を位置させた時、装置の機能が低下しなくなることを意味する。
【００７０】
図６および図７はそれぞれ、脱色部のエッジラフネス（Ｅｄｇｅ  Ｒｏｕｇｈｎｅｓｓ）が３０μｍ以下を満たす偏光子をレンズに用いて撮影した場合、および脱色部のエッジラフネス（Ｅｄｇｅ  Ｒｏｕｇｈｎｅｓｓ）が３０μｍ超の偏光子をレンズに用いて撮影した場合を示すものである。図６および図７を比較すれば、脱色部のエッジラフネス（Ｅｄｇｅ  Ｒｏｕｇｈｎｅｓｓ）が３０μｍ超の偏光子をレンズに用いて撮影したイメージの場合、サイド（図６および図７に円で表示した部分）に相当する部分のイメージがぼやけて現れることを確認することができる。
【００７１】
本発明において、上記マスクフィルムの穿孔部のエッジラフネス（Ｅｄｇｅ  Ｒｏｕｇｈｎｅｓｓ）は３０μｍ以下、好ましくは２０μｍ以下であり、０μｍまたは０μｍに近いほど良い。上記マスクフィルムの穿孔部のエッジラフネスとは、上記穿孔部の任意の点において各２度ごとに引いた線における円外最大Ｄｉｆｆｅｒｅｎｃｅと円内最大Ｄｉｆｆｅｒｅｎｃｅとの合計を意味する。すなわち、上記マスクフィルムの穿孔部のエッジラフネスが０μｍまたは０μｍに近いほど、上記マスクフィルムを用いて偏光子の脱色工程を進行させた時、偏光子の脱色部のエッジラフネスが３０μｍ以下により容易になり得る。このような偏光子をカメラモジュールのような装置のレンズ部分に位置させた時、装置の機能が低下しない。
【００７２】
本発明の一実施態様によれば、上記脱色領域を形成するステップの後に、上記偏光子の少なくとも一面に光学層を形成するステップをさらに含んでもよい。この時、上記光学層は、保護フィルムまたは位相差フィルムのような高分子フィルム層であってもよく、輝度向上フィルムのような機能性フィルム層であってもよいし、ハードコート層、反射防止層、粘着層のような機能性層であってもよい。
【００７３】
より具体的には、本発明の一実施態様によれば、上記光学層は、上記偏光子の他面に形成される。つまり、上記光学層は、上記偏光子の保護フィルムおよび離型フィルムが備えられていない面に形成される。
【００７４】
一方、上記光学層は、ポリビニルアルコール系偏光子の面に直接付着または形成されてもよく、ポリビニルアルコール系偏光子の一面に付着した保護フィルムやその他のコーティング層上に付着してもよい。
【００７５】
上記光学層の形成方法は、形成しようとする光学層の種類によってそれぞれ異なる方法で形成可能であり、例えば、当技術分野でよく知られた光学層の形成方法を利用して形成されてもよく、その方法が特に限定されるものではない。
【００７６】
本発明の一実施態様によれば、上記脱色領域を形成するステップの後に、離型フィルムを除去するステップをさらに含んでもよい。上記離型フィルムの除去ステップは、保護フィルムから離型フィルムを剥離させる方法により行われる。より具体的には、上記離型フィルムの除去ステップは、剥離ロールなどを用いて保護フィルムから離型フィルムを剥離させる方法により行われる。
【００７７】
離型フィルムは、脱色領域形成ステップでサギングが発生すること（保護フィルム方向にたるむこと）を抑制する役割を果たすものであるので、脱色領域を形成した後には除去されることが好ましい。
【００７８】
本発明の上記脱色領域は、非偏光部を意味することができる。したがって、上記マスクフィルムを用いて非偏光部を有する偏光子を製造することができる。
【００７９】
この時、上記偏光子は特に限定されず、当該技術分野でよく知られた偏光子、例えば、ヨウ素または二色性染料を含むポリビニルアルコール（ＰＶＡ）からなるフィルムが用いられる。
【００８０】
上記偏光子の厚さは１μｍ以上、３μｍ以上、５μｍ以上、７μｍ以上、または１０μｍ以上、２０μｍ以上であってもよい。同時に、上記偏光子の厚さは３０μｍ以下、好ましくは２５μｍ以下であってもよい。
【００８１】
本明細書の上記脱色部は、非偏光部として作用できる。すなわち、上記マスクフィルムを用いて非偏光部を有する偏光子を製造することができる。上記のような本発明の偏光子は、偏光板の製造に使用可能である。
【００８２】
この時、上記偏光子は特に限定されず、当該技術分野でよく知られた偏光子、例えば、ヨウ素または二色性染料を含むポリビニルアルコール（ＰＶＡ）からなるフィルムが用いられる。
【００８３】
本発明の偏光板の製造方法は、上記マスクフィルムの除去された面に上記偏光子の保護フィルムを積層するステップを含むことができる。
【００８４】
上記偏光子の保護フィルムとしては、当技術分野で一般的に知られているものが使用可能であり、例えば、ジアセチルセルロース、トリアセチルセルロースなどのセルロース系樹脂、（メタ）アクリル系樹脂、シクロオレフィン系樹脂、ポリプロピレンなどのオレフィン系樹脂、ポリエチレンテレフタレート系樹脂などのエステル系樹脂、ポリアミド系樹脂、ポリカーボネート系樹脂、これらの共重合体樹脂を使用できるが、これに限定されるものではない。
【００８５】
本発明の上記製造方法により製造された偏光板は、上記非偏光部を有する偏光子と、上記偏光子の少なくとも一面に上記偏光板の保護フィルムとを含むことを特徴とする。
【００８６】
本発明の一実施態様において、上記偏光子は、少なくとも１つの脱色領域を有し、上記脱色領域は、４００ｎｍ〜８００ｎｍの波長帯域で８０％以上の単体透過度および１０％以下の偏光度を有し、上記脱色領域の最大サギング（ｓａｇｇｉｎｇ）深さは１０μｍ以下である偏光板を提供する。
【００８７】
本発明の一実施態様によれば、少なくとも１つの上記脱色領域の面積は０．５ｍｍ２以上５００ｍｍ２以下、好ましくは０．５ｍｍ２以上２００ｍｍ２以下であってもよい。
【００８８】
本発明の一実施態様によれば、非偏光部の大きさは０．５ｍｍ２以上５００ｍｍ２以下であり、上記非偏光部のエッジラフネス（Ｅｄｇｅ  Ｒｏｕｇｈｎｅｓｓ）が３０μｍ以下である非偏光部を含む偏光板を提供することができる。
【００８９】
本発明において、上記サギング（ｓａｇｇｉｎｇ）とは、ポリビニルアルコール（ＰＶＡ）系偏光子が脱色溶液と接触時に発生する保護フィルム方向への垂れ現象を意味する。
【００９０】
具体的には、サギングの深さが浅いほど垂れ現象の程度が小さいことを意味し、偏光板の外観の歪み（ｄｉｓｔｏｒｔｉｏｎ）を最小化可能で、他の一面に保護フィルムなどを積層する時、接着剤が均一に塗布できるという利点がある。結果的に、偏光子の両面に保護フィルムがある構造の偏光板の製造時に不良発生を低減することができる。
【００９１】
また、サギングの深さが浅いほど外観が改善された偏光板を提供できるという利点がある。
【００９２】
本発明の一実施態様によれば、上記脱色領域の最大サギング（ｓａｇｇｉｎｇ）深さは８μｍ以下、７μｍ以下、または６μｍ以下であってもよい。
【００９３】
上記サギングの深さは、白色光三次元測定機（ｏｐｔｉｃａｌ  ｐｒｏｆｉｌｅｒ）またはレーザ顕微鏡（ＣＬＳＭ、ｃｏｎｆｏｃａｌ  ｌａｓｅｒ  ｓｃａｎｎｉｎｇ  ｍｉｃｒｏｓｃｏｐｅ）を用いて測定することができる。
【００９４】
上記サギングの深さは、上記偏光子の上記保護フィルムの対向する面と、上記保護フィルムの対向する面の反対面との間の間隔の最大値から最小値を引いた値を意味することができる。また、上記サギングの深さは、偏光板を平面に置いた時、保護フィルムの面において脱色領域と脱色の行われない領域との高さ差を意味することができる。
【００９５】
本発明の一実施態様に係る偏光板は、可視光線領域に含まれる４００ｎｍ〜８００ｎｍの波長帯域における単体透過度が８０％以上であり、算術平均粗さ（Ｒａ）が２００ｎｍ以下であり、偏光度が１０％以下である脱色領域を有する。
【００９６】
上記脱色領域は、前述のように、ヨウ素および／または二色性染料が染着されたポリビニルアルコール系偏光子の一部領域に脱色溶液を選択的に接触させる過程を経て形成された領域をいう。
【００９７】
上記脱色領域は、可視光線領域である４００ｎｍ〜８００ｎｍ、より好ましくは４５０ｎｍ〜７５０ｎｍの波長帯域における単体透過度が８０％以上であり、９０％以上であることが好ましく、９２％以上であることがさらに好ましい。また、上記脱色領域は、偏光度が１０％以下であり、５％以下であることがさらに好ましい。上記脱色領域の単体透過度が高く偏光度が低いほど視認性が向上して、上記領域に位置することとなるカメラレンズの性能および画質をさらに向上させることができる。
【００９８】
本発明の一実施態様によれば、上記偏光板の脱色領域を除いた領域は、単体透過度が４０％〜４７％であることが好ましく、４２％〜４７％であることがさらに好ましい。さらに、上記偏光板の脱色領域を除いた領域は、偏光度が９９％以上であることが好ましい。これは、脱色領域を除いた残りの領域は、本来の偏光板の機能をすることで、上記範囲のような優れた光学物性を示さなければならないからである。
【００９９】
本発明の一実施態様によれば、上記脱色領域の算術平均粗さ（Ｒａ）は２００ｎｍ以下であってもよく、具体的には１００ｎｍ以下または８０ｎｍ以下、さらに具体的には５０ｎｍ以下であってもよい。
【０１００】
本発明の一実施態様によれば、上記脱色領域の二乗平均平方根粗さ（Ｒｑ）は２００ｎｍ以下であってもよく、具体的には１００ｎｍ以下または８０ｎｍ以下、さらに具体的には５０ｎｍ以下であってもよい。
【０１０１】
上記算術平均粗さ（Ｒａ）とは、ＪＩＳ  Ｂ０６０１−１９９４に規定された値であって、粗さ曲線からその平均線の方向に基準長さだけ抜き取り、この抜き取り部分の平均線から測定曲線までの偏差の絶対値を合計して、平均した値を示したものであり、上記二乗平均平方根粗さ（Ｒｑ）とは、ＪＩＳ  Ｂ０６０１−２００１に規定される。上記算術平均粗さ（Ｒａ）および上記二乗平均平方根粗さ（Ｒｑ）は、Ｏｐｔｉｃａｌ  ｐｒｏｆｉｌｅｒ（Ｎａｎｏｖｉｅｗ  Ｅ１０００、ナノシステム社）によって測定される。
【０１０２】
一般的に、偏光子表面の粗さが増加すれば、光の屈折および反射によってヘイズが増加する。脱色領域の粗さが上記の範囲を満たす場合、ヘイズが十分に低く、鮮明な視認性を有することができる。
【０１０３】
本発明の一実施態様によれば、上記脱色領域のヘイズは３％以下であり、好ましくは２％以下、さらに好ましくは１％以下である。
【０１０４】
本発明の一実施態様によれば、上記脱色領域は、ヨウ素および／または二色性染料の含有量が０．１重量％〜０．５重量％であり、好ましくは０．１重量％〜０．３５重量％である。これは、上記で説明したように、脱色剤とヨウ素との間の反応によって偏光子上に複合体形態で存在していたヨウ素が洗い流され、ヨウ素および／または二色性染料の含有量が大きく減少するからであり、これによって、透過度が大きく向上する。
【０１０５】
これに対比して、本発明の一実施態様によれば、上記脱色領域を除いた領域は、ヨウ素および／または二色性染料の含有量が１重量％〜４重量％であり、好ましくは２重量％〜４重量％である。
【０１０６】
この時、上記ヨウ素および／または二色性染料の含有量は、光Ｘ線分析装置（理学電気工業（株）製造、商品名「ＺＳＸ  Ｐｒｉｍｕｓ  ＩＩ」）を用いて測定した。本発明では、大きさが４０ｍｍ×４０ｍｍであり、厚さが１２μｍである偏光子シート状の試料を用いて、１９．２ｍｍ３の体積あたりの平均重量％を測定した。
【０１０７】
もう一つの実施態様によれば、上記脱色領域は、全体偏光板の面積対比、０．００５％〜４０％であってもよい。
【０１０８】
上記のような本発明に係る偏光板を用いて画像表示装置を作ることができる。
【０１０９】
より具体的には、本発明は、表示パネルと、上記表示パネルの一面または両面に付着している、前述した実施態様に係る偏光板とを含む画像表示装置を提供する。
【０１１０】
上記表示パネルは、液晶パネル、プラズマパネル、および有機発光パネルであってもよいし、これによって、上記画像表示装置は、液晶表示装置（ＬＣＤ）、プラズマ表示装置（ＰＤＰ）、および有機電界発光表示装置（ＯＬＥＤ）であってもよい。
【０１１１】
より具体的には、上記画像表示装置は、液晶パネルと、該液晶パネルの両面にそれぞれ備えられた偏光板とを含む液晶表示装置であってもよいし、この時、上記偏光板の少なくとも１つが、前述した本発明の一実施態様に係る偏光子を含む偏光板であってもよい。すなわち、上記偏光板は、ヨウ素および／または二色性染料が染着されたポリビニルアルコール系偏光子と、上記ポリビニルアルコール系偏光子の少なくとも一面に備えられた保護フィルムとを含む偏光板において、局地的に４００ｎｍ〜８００ｎｍの波長帯域における単体透過度が８０％以上の脱色領域を有し、上記脱色領域の算術平均粗さ（Ｒａ）が２００ｎｍ以下であり、偏光度が１０％以下であり、サギング（ｓａｇｇｉｎｇ）が１０μｍ以下であることを特徴とする。
【０１１２】
この時、上記液晶表示装置に含まれる液晶パネルの種類は特に限定されない。例えば、その種類に限定されず、ＴＮ（ｔｗｉｓｔｅｄ  ｎｅｍａｔｉｃ）型、ＳＴＮ（ｓｕｐｅｒ  ｔｗｉｓｔｅｄ  ｎｅｍａｔｉｃ）型、Ｆ（ｆｅｒｒｏｅｌｅｃｔｉｃ）型、またはＰＤ（ｐｏｌｙｍｅｒ  ｄｉｓｐｅｒｓｅｄ）型のようなパッシブマトリクス方式のパネル；２端子型（ｔｗｏ  ｔｅｒｍｉｎａｌ）または３端子型（ｔｈｒｅｅ  ｔｅｒｍｉｎａｌ）のようなアクティブマトリクス方式のパネル；横電界型（ＩＰＳ；Ｉｎ  Ｐｌａｎｅ  Ｓｗｉｔｃｈｉｎｇ）パネルおよび垂直配向型（ＶＡ；Ｖｅｒｔｉｃａｌ  Ａｌｉｇｎｍｅｎｔ）パネルなどの公知のパネルがすべて適用可能である。また、液晶表示装置を構成するその他の構成、例えば、上部および下部基板（例えば、カラーフィルタ基板またはアレイ基板）などの種類も特に限定されず、この分野で公知の構成が制限なく採用可能である。
【０１１３】
本発明の一実施態様によれば、上記画像表示装置は、上記偏光板の脱色領域に備えられたカメラモジュールをさらに含むことを特徴とする画像表示装置であってもよい。可視光線領域の透過度が向上し偏光度が解消された脱色領域にカメラモジュールを位置させることにより、カメラレンズ部の視認性を増大させる効果をもたらすことができ、脱色領域のサギング現象を抑制させた偏光板を含ませることにより、外観改善の効果ももたらすことができる。
【実施例】
【０１１４】
以下、本発明を具体的に説明するために実施例を挙げて詳しく説明する。しかし、本発明に係る実施例は種々の異なる形態に変形可能であり、本発明の範囲が以下に述べる実施例に限定されると解釈されない。本発明の実施例は、当業界における平均的な知識を有する者に本発明をより完全に説明するために提供されるものである。
【０１１５】
＜粘着剤の製造＞
ａ．共重合体樹脂（Ａ）の製造
窒素ガスが還流し温度調節が容易となるように冷却装置を設けた１Ｌ反応器に、全反応物１００重量部に対して、ブチルアクリレート９４重量部、２−ヒドロキシエチル（メタ）アクリレート１重量部、アクリル酸５重量部を投入した。その後、上記反応器内部の酸素を除去するために窒素ガスを２０分間パージング（ｐｕｒｇｉｎｇ）した後、反応器の温度を６０℃に維持した。以後、反応開始剤であるアゾビスイソブチロニトリル０．０３重量部を５０％の濃度でエチルアセテートに希釈させて注入した。これを８時間反応させた後、最終アクリル系ポリマー（Ａ）を得た。
【０１１６】
ｂ．共重合体樹脂（Ｂ）の製造
窒素ガスが還流し温度調節が容易となるように冷却装置を設けた１Ｌ反応器に、全反応物１００重量部に対して、ブチルアクリレート９１重量部、２−ヒドロキシエチル（メタ）アクリレート１重量部、アクリル酸４重量部、メタアクリロイルポリメチルメタアクリレート４重量部からなる単量体混合物を投入し、溶剤としてエチルアセテート１００重量部を投入した。その後、反応器内部の酸素を除去するために窒素ガスを２０分間パージング（ｐｕｒｇｉｎｇ）した後、反応器の温度を６５℃に維持した。以後、反応開始剤であるアゾビスイソブチロニトリル０．０３重量部を５０％の濃度でエチルアセテートに希釈させて注入し、８時間反応させてアクリル系ポリマー物質（Ｂ）を得た。
【０１１７】
ｃ．配合
上記共重合過程から得たアクリル系共重合体ＡおよびＢを９：１の重量比（Ａ：Ｂの重量比）で混合した共重合体１００重量部に対して、イソシアネート系架橋剤であるトリメチロールプロパンのトリレンジイソシアネート付加物をエチルアセテート溶液に５０％に希釈したものを少量投入して粘着剤を製造した。架橋剤の含有量によって、上記粘着剤のモジュラスの調節が可能である。
【０１１８】
＜偏光子の製造＞
＜製造例＞
ポリビニルアルコール系フィルム（日本合成社のＭ３０００  ｇｒａｄｅ、厚さ３０μｍ）を２５℃の純粋溶液で膨潤工程を１５秒間経た後、０．２ｗｔ％の濃度および２５℃のヨウ素溶液で６０秒間染着工程を進行させた。以後、ホウ酸１ｗｔ％、４５℃の溶液で３０秒間洗浄工程を経た後、ホウ酸２．５ｗｔ％、５２℃の溶液で６倍延伸工程を進行させた。また、延伸工程の後、５ｗｔ％のＫＩ溶液で補色工程を経た後、６０℃のオーブンにて５分間乾燥させることにより、厚さ１２μｍの偏光子を製造した。
【０１１９】
＜局地的脱色領域を有する偏光板の製造＞
ａ．製造例１
明細書に記載の測定方法によって測定された、厚さが５０μｍのＰＥＴ保護フィルム上にアクリル系粘着剤を６μｍの厚さにコーティングして粘着剤層を形成し、上記粘着剤層上に１５μｍのＰＥＴ離型フィルムを積層してマスクフィルムを製造した。以後、ＣＯ２
【０１２０】
ｌａｓｅｒを用いて１０Ｗの出力、パルス繰り返し率２０ｋＨｚで上記マスクフィルムに直径３ｍｍのホール（穿孔部）を３０ｃｍの間隔で打抜いた。以後、上記打抜かれたマスクフィルムの離型フィルムを除去して、上記製造例で製造した偏光子の両面に積層し、ＫＯＨ１０ｗｔ％、５０℃の溶液に１５ｓｅｃ浸漬して、上記マスクフィルムのホール（穿孔部）と一致する部分を脱色させた後、洗浄のために、５０℃のクエン酸５ｗｔ％水溶液に１０秒間浸漬して中和させた後、６０℃に５分間乾燥した。以後、マスクフィルムを除去し、除去した両面に接着剤を用いてＴＡＣ保護フィルムを積層して局地的脱色部を有する偏光板を製造した。
【０１２１】
ｂ．製造例２〜５
粘着剤をそれぞれ１０μｍ、１５μｍ、３０μｍ、８０μｍの厚さにコーティングして粘着剤層を形成することを除いて、製造例１と同様の方法で局地的脱色領域を有する偏光板を製造した。
【０１２２】
ｃ．製造例６〜１０
粘着剤をそれぞれ３μｍ、５μｍ、１００μｍ、１５０μｍ、２１０μｍの厚さにコーティングして粘着剤層を形成することを除いて、製造例１と同様の方法で局地的脱色領域を有する偏光板を製造した。
【０１２３】
ｄ．製造例１１〜２０
上記打抜かれたマスクフィルムの離型フィルムを除去して、上記製造例で製造した偏光子の一面に積層し、ＫＯＨ１０ｗｔ％、５０℃の溶液に１５ｓｅｃ浸漬して、上記マスクフィルムのホール（穿孔部）と一致する部分の偏光板の脱色を進行させ、粘着剤をそれぞれ３μｍ、５μｍ、６μｍ、１０μｍ、１５μｍ、３０μｍ、８０μｍ、１００μｍ、１５０μｍ、２１０μｍの厚さにコーティングして粘着剤層を形成することを除いて、製造例１と同様の方法で局地的脱色領域を有する偏光板を製造した。
【０１２４】
＜実験例＞
製造例１〜２０に相当する偏光板の製造時に脱色時間を測定した。上記脱色時間は、脱色部位の透過度が８０％以上の状態に到達する時間を脱色完了時間として測定した。
【０１２５】
また、製造例１〜２０に相当する偏光板の脱色部の任意の点において各２度ごとに引いた線における円外最大Ｄｉｆｆｅｒｅｎｃｅと円内最大Ｄｉｆｆｅｒｅｎｃｅとの合計を計算してエッジラフネス（Ｅｄｇｅ  Ｒｏｕｇｈｎｅｓｓ）を測定した。
【０１２６】
上記測定値は下記表１に記載し、製造例１〜５はそれぞれ実施例１〜５に対応し、製造例６〜１７は比較例１〜１５に対応する。
【０１２７】
【表１】
2021530737.tif 000003
【０１２８】
マスクフィルムを偏光子の両面に積層させて脱色させた場合、偏光子の一面にマスクフィルムを積層させた場合よりも脱色時間が速いことを確認することができた。また、粘着剤の厚さが６μｍ未満の場合、脱色反応後、マスクフィルムの除去時、偏光子の面に接着剤が転写される現象が発生して、エッジラフネス（Ｅｇｄｅ  Ｒｏｕｇｈｎｅｓｓ）が１０００μｍより大きく測定され、８０μｍ超過の場合、マスク打抜き時、図５のように粘着剤の糊残り現象などによってエッジラフネス（Ｅｇｄｅ  Ｒｏｕｇｈｎｅｓｓ）が３０μｍを超えた。すなわち、実施例１〜５により粘着剤の厚さが６μｍ〜３０μｍであり、マスクフィルムを偏光子の両面に積層させた場合にのみ、脱色時間を減少させながら、エッジラフネス（Ｅｇｄｅ  Ｒｏｕｇｈｎｅｓｓ）が３０μｍ以下の値を有することを確認することができた。これは、より少ない時間内にカメラモジュールのような装置のレンズ部分に脱色部を位置させた時、装置の機能が低下しない適切な非偏光部を有する偏光板を作ることができることを意味する。
【図１】
2021530737.tif 000004
【図２】
2021530737.tif 000005
【図３】
2021530737.tif 000006
【図４】
2021530737.tif 000007
【図５】
2021530737.tif 000008
【図６】
2021530737.tif 000009
【図７】
2021530737.tif 000010
【国際調査報告】
2021530737.tif 000011
2021530737.tif 000012
2021530737.tif 000013
2021530737.tif 000014
2021530737.tif 000015
2021530737.tif 000016